(57)【要約】【課題】  スパッタリング用高純度金属Ｍｏ焼結ターゲットの製造に原料粉末として用いるのに適した高純度金属Ｍｏ粗粒粉末を提供する。【解決手段】  高純度金属Ｍｏ粗粒粉末が、粗粒化添加成分であるＮａ（ナトリウム）の含有量が１０ｐｐｍ以下に低減され、かつ９９．９９質量％以上の高純度を有すると共に、フィッシャー法による粒度測定で５．５〜７．５μｍの平均粒径およびＪＩＳ・Ｒ１６２６に基づくＢＥＴ値で０．１〜０．２５ｍ２／ｇの比表面積を有する。【選択図】                なし【特許請求の範囲】
【請求項１】
粗粒化添加成分であるＮａ（ナトリウム）の含有量が１０ｐｐｍ以下に低減され、かつ９９．９９質量％以上の高純度を有すると共に、フィッシャー法による粒度測定で５．５〜７．５μｍの平均粒径およびＪＩＳ・Ｒ１６２６に基づくＢＥＴ値で０．１〜０．２５ｍ２／ｇの比表面積を有することを特徴とする、スパッタリング用高純度金属Ｍｏ焼結ターゲットの製造に原料粉末として用いるのに適した高純度金属Ｍｏ粗粒粉末。
【発明の詳細な説明】
【技術分野】
【０００１】
この発明は、例えば液晶ディスプレイに代表されるフラットパネルディスプレイの透明導電膜や電解トランジスターのゲート電極や配線回路などの形成に適応される高純度金属Ｍｏ薄膜をスパッタリング法により形成するに際して、ターゲットとして用いられる高純度金属Ｍｏ焼結ターゲットの製造に原料粉末として用いるのに適した高純度金属Ｍｏ粗粒粉末に関するものである。
【背景技術】
【０００２】
従来、一般に上記のスパッタリング用高純度金属Ｍｏ焼結ターゲットの製造には、原料粉末として高純度金属Ｍｏ粉末が用いられており、この高純度金属Ｍｏ粉末が、９９．９９質量％以上の高純度を有し、かつフィッシャー法による粒度測定で２〜４μｍの平均粒径（以下、平均粒径はいずれもフィッシャー法により測定した結果を示す）、並びにＪＩＳ・Ｒ１６２６に基づくＢＥＴ値で０．５〜１ｍ２／ｇの比表面積（以下、比表面積はいずれもＪＩＳ・Ｒ１６２６に基づくＢＥＴ値で示す）を有することも知られている。
【０００３】
また、上記の高純度金属Ｍｏ粉末が、原料として９９．９質量％以上の純度および２〜４μｍの平均粒径を有する三酸化モリブデン粉末やモリブデン酸アンモニウム塩粉末など（以下、これらを総称してＭｏＯ３粉末で示す）を用い、これに水素気流中、５００〜７００℃の温度に所定時間保持の条件で一次水素還元処理を施して二酸化モリブデン（以下、ＭｏＯ２で示す）粉末を形成し、ついで前記ＭｏＯ２粉末を同じく水素気流中、７５０〜１１００℃の温度に所定時間保持の条件で二次水素還元処理を施して、９９．９９質量％以上の純度を有する高純度金属Ｍｏ粉末とすることにより製造されることも知られている。
【特許文献１】特開平２−１４１５０７号公報
【発明の開示】
【発明が解決しようとする課題】
【０００４】
近年、例えば液晶ディスプレイの高性能化および大型化、さらに薄型化はめざましく、これに対応して、これらの構造部品である透明導電膜や電解トランジスターのゲート電極や配線回路などは著しく高集積化するようになり、このように前記構造部品の集積度が高くなればなるほど、これの形成に適用される高純度金属Ｍｏ薄膜の品質にも高い均質性が要求され、特に膜中にできるだけパーティクル（最大径で０．５μｍ以上の粗大粒）が存在しない薄膜が強く要求されることになるが、上記の従来高純度金属Ｍｏ粉末を原料粉末として用いて製造された高純度金属Ｍｏ焼結ターゲットを用いて、スパッタリング法により高純度金属Ｍｏ薄膜を形成した場合、前記薄膜中のパーティクルを前記構造部品の高集積化に十分満足に対応できる程度に少なくすることができないのが現状である。
【課題を解決するための手段】
【０００５】
そこで、本発明者等は、上述のような観点から、パーティクル発生のきわめて少ない高純度金属Ｍｏ薄膜の形成が可能なスパッタリング用高純度金属Ｍｏ焼結ターゲットを開発すべく、特にこれの製造に原料粉末として用いられている高純度金属Ｍｏ粉末に着目し、研究を行った結果、
（ａ）スパッタ時のパーティクル発生数と焼結ターゲットの理論密度比との間には密接な関係があり、焼結ターゲットの理論密度比を９８％以上にするとパーティクルの発生を著しく減少させることができること。
【０００６】
（ｂ）焼結ターゲットの理論密度比と前記焼結ターゲットの製造に原料粉末として用いられる高純度金属Ｍｏ粉末の粒度および比表面積との間にも密接な関係があり、前記高純度金属Ｍｏ粉末の平均粒径および比表面積が、上記の通り従来高純度金属Ｍｏ粉末のもつ２〜４μｍの平均粒径および０．５〜１ｍ２／ｇの比表面積では９８％以上の理論密度比をもった焼結ターゲットを製造することはできないが、これを５．５μｍ以上の平均粒径および０．２５ｍ２／ｇ以下の比表面積をもった粗粒にすると焼結ターゲットの理論密度比を９８％以上に高密度化することができること。
【０００７】
（ｃ）上記の従来高純度金属Ｍｏ粉末の製造において、例えばモリブデン酸アンモニウム［（ＮＨ４）２ＭｏＯ４］溶液に、例えば水酸化ナトリウム水溶液の所定量を加えて撹拌混合した後、濃縮ろ過してＮａ（ナトリウム）含有のパラモリブデン酸アンモニウム［３（ＮＨ４）２Ｏ・７ＭｏＯ３・４Ｈ２Ｏ］とし、ついでこれをか焼して、Ｎａ成分を５０〜２００ｐｐｍの割合で含有するＭｏＯ３粉末とすると共に、二次水素還元処理温度を従来の処理温度である７５０〜１１００℃に比して相対的に高温の１１５０〜１３００℃とする以外は同一の条件で高純度金属Ｍｏ粉末を製造すると、この結果製造された高純度金属Ｍｏ粉末は、前記ＭｏＯ３粉末に含有するＮａ成分の作用で水素還元処理中に、粉末が粒成長して粗粒化し、Ｎａ成分の混合割合を上記の通り５０〜２００ｐｐｍとした場合に、５．５〜７．５μｍの平均粒径および０．１〜０．２５ｍ２／ｇの比表面積をもった粗粒となると共に、相対的に高温の還元温度である１１５０〜１３００℃での前記二次水素還元処理で、不可避不純物と共に、粗粒化添加成分であるＮａ成分が除去されて、１０ｐｐｍ以下に低減することと相俟って、９９．９９質量％以上の高純度をもつようになること。
以上（ａ）〜（ｃ）に示される研究結果を得たのである。
【０００８】
この発明は、上記の研究結果に基づいてなされたものであって、粗粒化添加成分であるＮａの含有量が１０ｐｐｍ以下に低減され、かつ９９．９９質量％以上の高純度を有すると共に、５．５〜７．５μｍの平均粒径および０．１〜０．２５ｍ２／ｇの比表面積を有する、パーティクル発生のきわめて少ない高純度金属Ｍｏ薄膜の形成を可能とするスパッタリング用高純度金属Ｍｏ焼結ターゲットの製造に原料粉末として用いるのに適した高純度金属Ｍｏ粗粒粉末、に特徴を有するものである。
【０００９】
なお、この発明の高純度金属Ｍｏ粗粒粉末においては、上記の通りこれの平均粒径および比表面積と、これを原料粉末として用いて製造されたスパッタリング用高純度金属Ｍｏ焼結ターゲットの理論密度比との間には密接な関係があり、前記高純度金属Ｍｏ粗粒粉末の平均粒径が５．５μｍ未満にして、比表面積が０．２５ｍ２／ｇを越えると、前記スパッタリング用高純度金属Ｍｏ焼結ターゲットの理論密度比は９８％未満となってしまい、このような理論密度比が９８％未満のスパッタリング用高純度金属Ｍｏ焼結ターゲットを用いて高純度金属Ｍｏ薄膜を形成した場合、前記薄膜中におけるパーティクルの発生数が急激に多くなって、高集積化に満足に対応することができず、一方その平均粒径が７．５μｍを越え、かつ比表面積が０．１ｍ２／ｇ未満の粗粒になり過ぎると、これより製造された前記スパッタリング用高純度金属Ｍｏ焼結ターゲットの強度が急激に低下し、スパッタ中にターゲット自体に割れが発生し易くなることことから、前記高純度金属Ｍｏ粗粒粉末の平均粒径を５．５〜７．５μｍにして、比表面積を０．１〜０．２５ｍ２／ｇと定めたものであり、したがって、この高純度金属Ｍｏ粗粒粉末を用いれば、９８％以上の高い理論密度比をもった高密度のスパッタリング用高純度金属Ｍｏ焼結ターゲットの製造が可能となり、さらにこのスパッタリング用高純度金属Ｍｏ焼結ターゲットを用いることによりパーティクル発生のきわめて少ない高純度金属Ｍｏ薄膜の形成が可能となるのである。
【００１０】
また、この発明の高純度金属Ｍｏ粗粒粉末の製造に際して、上記の通りＮａ成分のＭｏＯ３粉末に対する配合割合を前記ＭｏＯ３粉末との合量に占める割合で上記の通り５０〜２００ｐｐｍとしたのは、その割合が５０ｐｐｍ未満では粗粒化作用が不十分で、５．５μｍ以上の平均粒径および０．２５ｍ２／ｇ以下の比表面積を確保することが困難であり、一方その割合が２００ｐｐｍを越えると、二次水素還元処理で、１０ｐｐｍ以下に低減することが困難となり、９９．９９質量％以上の高純度を確保することができなくなる、という理由によるものでる。
【００１１】
さらに、この発明の高純度金属Ｍｏ粗粒粉末においては、その純度を９９．９９質量％以上として、これより製造されるスパッタリング用高純度金属Ｍｏ焼結ターゲットが同じく９９．９９質量％以上の純度をもつようにすることによって、これを用いて成膜される高純度金属Ｍｏ薄膜が９９．９９質量％以上の純度をもつようにしたものであり、この場合前記高純度金属Ｍｏ薄膜の純度が９９．９９質量％未満では、例えば液晶ディスプレイには適用することができないものである。
【発明の効果】
【００１２】
この発明の高純度金属Ｍｏ粗粒粉末は、９９．９９質量％以上の高純度を有し、かつ９８％以上の高い理論密度比をもった高密度のスパッタリング用高純度金属Ｍｏ焼結ターゲットの製造を可能とし、さらにこのスパッタリング用高純度金属Ｍｏ焼結ターゲットを用いることにより、パーティクルの発生がきわめて少なく、例えば高集積度が要求される液晶ディスプレイなどに適用することができる高純度金属Ｍｏ薄膜の形成を可能とするものである。
【発明を実施するための最良の形態】
【００１３】
つぎに、この発明の高純度金属Ｍｏ粗粒粉末を実施例により具体的に説明する。
【００１４】
モリブデン酸アンモニウム溶液に、所定量の３０％水酸化ナトリウム（ＮａＯＨ）水溶液を加えて撹拌混合した後、濃縮ろ過してＮａ（ナトリウム）含有のパラモリブデン酸アンモニウムとし、ついでこれを６００℃でか焼して、それぞれ表１に示される割合でＮａ成分を含有し、かつ同じく表１に示される平均粒径をもったＮａ含有の三酸化モリブデン（以下、ＭｏＯ３で示す）粉末を調製し、これに同じく表１に示される条件で一次および二次水素還元処理を施すことにより本発明高純度金属Ｍｏ粗粒粉末（以下、本発明Ｍｏ粗粒粉末という）１〜５をそれぞれ製造した。
【００１５】
また、比較の目的で、表１に示される通り原料である上記ＭｏＯ３粉末に対するＮａ成分の配合を行わず、かつ二次水素還元処理温度を通常の温度である７５０〜１１００℃とする以外は同一の条件で、従来高純度金属Ｍｏ粉末（以下、従来Ｍｏ粉末という）１〜５をそれぞれ製造した。
【００１６】
また、表１には、この結果得られた本発明Ｍｏ粗粒粉末１〜５および従来Ｍｏ粉末１〜５のＮａ成分の含有量、純度、平均粒径、および比表面積の測定結果を示した。
【００１７】
ついで、この結果得られた本発明Ｍｏ粗粒粉末１〜５および従来Ｍｏ粉末１〜５のそれぞれを評価する目的で、以下に示す条件で、スパッタリング用高純度金属Ｍｏ焼結ターゲットを製造し、さらにこの高純度金属Ｍｏ焼結ターゲットを用いてスパッタリング法により高純度金属Ｍｏ薄膜を形成し、前記高純度金属Ｍｏ薄膜におけるパーティクルの発生状況を観察した。
すなわち、表２に示される通り、上記の本発明Ｍｏ粗粒粉末１〜５および従来Ｍｏ粉末１〜５のそれぞれを原料粉末として用い、これら原料粉末に、雰囲気圧力：９８０Ｐａの水素雰囲気中、７００℃に２時間保持の条件で水素清浄化処理を施して、粉末表面酸化物を除去し、もって粉末表面酸素量（粉末表面吸着酸素量）で測定して、粉末全体に占める割合で１００〜１５０ｐｐｍの範囲内の所定の酸素量に低減した状態で、それぞれ２５０ＭＰａの圧力でプレス成形して直径：９００ｍｍ×厚さ：１２ｍｍの寸法の円盤状圧粉体とし、この円盤状圧粉体に、圧力：１００ＭＰａ、温度：１２５０℃、保持時間：２時間の条件でＨＩＰ処理を施して焼結し、さらに機械加工にて直径：８９０ｍｍ×厚さ：１０ｍｍの寸法に仕上げることにより本発明高純度金属Ｍｏ焼結ターゲット（以下、本発明ターゲットという）１〜５および従来高純度金属Ｍｏ焼結ターゲット（以下、従来ターゲットという）１〜５をそれぞれ製造した。
【００１８】
また、同じく表２に示される通り、原料粉末として上記本発明Ｍｏ粗粒粉末４を用い、これに２００ＭＰａの圧力でＣＩＰ（冷間静水圧プレス）処理を施して直径：１００ｍｍ×高さ：２５０ｍｍの寸法をもった円柱状圧粉体とし、ついで前記円柱状圧粉体をクラッシャーにて解砕し、目開：２ｍｍの篩にて篩分し、篩下粉末に、上記の条件と同じ条件で水素清浄化処理を施して、粉末表面酸化物を除去し、もって粉末表面酸素量（粉末表面吸着酸素量）で測定して、粉末全体に占める割合で１２０ｐｐｍの酸素量に低減した後、上記の本発明ターゲット１〜５の製造条件と同じ条件で、円盤状圧粉体とし、この円盤状圧粉体にＨＩＰ処理を施して焼結し、さらに機械加工を施すことにより本発明高純度金属Ｍｏ焼結ターゲット６（以下、本発明ターゲット６という）を製造した。
【００１９】
表２に、この結果得られた本発明ターゲット１〜６および従来ターゲット１〜５の純度および理論密度比の測定結果を示した。
【００２０】
ついで、上記の本発明ターゲット１〜６および従来ターゲット１〜５をそれぞれ純銅製バッキングプレートにろう付けした状態で、直流マグネトロンスパッタリング装置に取り付け、
スパッタガス：Ａｒ、
Ａｒガス雰囲気圧力：０．５Ｐａ、
スパッタ電力：４３．５ＫＷ、
の条件でスパッタを行い、直径：９００ｍｍのガラス板の表面に、全面に亘って厚さ：０．６μｍの高純度金属Ｍｏ薄膜（以下、Ｍｏ薄膜という）を形成した。
【００２１】
この結果得られたＭｏ薄膜について、任意箇所の直径：２００ｍｍの面積内に存在する最大径が０．５μｍ以上のパーティクル数をパーティクルカウンターにて測定した。この測定結果を表２に５ヶ所の平均値で示した。
【００２２】
【表１】
2005314714.tif 000002
【００２３】
【表２】
2005314714.tif 000003
【００２４】
表１，２に示される結果から、粗粒化添加成分であるＮａ成分の含有量が１０ｐｐｍ以下に低減され、かつ９９．９９質量％以上の高純度を有すると共に、５．５〜７．５μｍの平均粒径、並びに０．１〜０．２５ｍ２／ｇの比表面積を有する本発明Ｍｏ粗粒粉末１〜５を用いれば、９９．９９質量％以上の高純度で、かつ９８％以上の理論密度比を有する高密度の本発明ターゲット１〜６を製造することができ、しかも前記本発明ターゲット１〜６を用いれば、パーティクルの発生がきわめて少ないＭｏ薄膜を形成することができるのに対して、９９．９９質量％以上の高純度ではあるが、平均粒径が２〜４μｍにして、比表面積が０．５〜１ｍ２／ｇの従来Ｍｏ粉末１〜５を用いて製造された従来ターゲット１〜５は、いずれも９８％未満の理論密度比をもつものであり、したがって、前記従来ターゲット１〜５を用いて成膜されたＭｏ薄膜ではパーティクルの発生がきわめて多いものとなっていることが明らかである。
【００２５】
上述のように、この発明の高純度金属Ｍｏ粗粒粉末は、これを原料粉末として用いれば、９８％以上の理論密度比をもった高密度のスパッタリング用高純度金属Ｍｏ焼結ターゲットを製造することができ、かつ前記スパッタリング用高純度金属Ｍｏ焼結ターゲットによってパーティクル発生のきわめて少ない高純度金属Ｍｏ薄膜の形成も可能となるなど、例えば液晶ディスプレイの高性能化および大型化、さらに薄型化に十分満足に対応できるものである。